(57)【要約】【課題】安全で効果的なスクミリンゴガイの忌避剤および忌避方法を提供し、河川、水路におけるスクミリンゴガイの産卵を防止する。【解決手段】スクミリンゴガイの忌避剤と皮膜形成型樹脂とを含有するスクミリンゴガイ用忌避材。【選択図】なし【特許請求の範囲】
【請求項１】
スクミリンゴガイの忌避剤と皮膜形成型樹脂とを含有することを特徴とするスクミリンゴガイ用忌避材。
【請求項２】
前記スクミリンゴガイの忌避剤が、平均粒径５００μｍ以下の銅粉であることを特徴とする請求項１記載のスクミリンゴガイ用忌避材。
【請求項３】
前記皮膜形成型樹脂が、室温硬化型樹脂または水性エマルジョン樹脂よりなることを特徴とする請求項１又は２記載のスクミリンゴガイ用忌避材。
【請求項４】
前記室温硬化型樹脂が、（メタ）アクリレートを含有する樹脂であることを特徴とする請求項３記載のスクミリンゴガイ用忌避材。
【請求項５】
水路の気中部分に、請求項１乃至４のいずれか一項に記載のスクミリンゴガイ用忌避材を配置することを特徴とするスクミリンゴガイの忌避方法。
【発明の詳細な説明】
【技術分野】
【０００１】
本発明は、スクミリンゴガイの忌避材および忌避方法に関するものである。
【背景技術】
【０００２】
南米原産の淡水巻貝スクミリンゴガイは主として１９８０年代に東アジア・東南アジアに食料として導入された。日本では１９８１年に九州に導入されたがその後商品価値を失い、養殖池から逃げ出して野生化した貝が九州各地の河川・クリーク・水路・水田で繁殖するようになった。本貝は呼吸器官としてえらと肺様器官を持ち通常水中で棲息するが、産卵時には陸上に移動して水路の岸壁や稲の茎の上で産卵する。卵塊は人の親指大でピンク色を呈し、産卵数が多い時は水路の岸壁がピンク色に染まり水路景観を著しく損なうなど、特に観光地では大きな問題となっている（非特許文献１）。
【０００３】
この貝の防除方法として、水田においては農薬登録された殺貝剤が数種類あるが、河川や水路に散布できる農薬はなく、人海戦術で水路の岸壁に産み付けられた卵塊をそぎ落とす以外にほとんど対策がない現状にある。
【０００４】
【非特許文献１】水稲栽培におけるスクミリンゴガイ（ジャンボタニシ）被害回避対策マニュアル第２版、独立行政法人  九州沖縄農業研究センター、平成１３年１０月
【発明の開示】
【発明が解決しようとする課題】
【０００５】
本発明は、安全で効果的なスクミリンゴガイの忌避材および忌避方法を提供し、河川・水路におけるスクミリンゴガイの産卵を防止する事を目的としている。
【課題を解決するための手段】
【０００６】
スクミリンゴガイは、通常は、用水路等の水中に生息し、産卵時は水路のコンクリートや土などの擁壁を登り、気中部分に産卵する性質があり、このために繁殖することが可能であるが、本発明者は、スクミリンゴガイが水路の岸壁に産卵した卵塊の除去方法について検討した結果、スクミリンゴガイの忌避剤を水路の水面すぐ上の岸壁に設置することでスクミリンゴガイの水中から気中への移動を防止することができること、それにより産卵を防止できるという知見を得た。
【０００７】
更に、本発明者は、前記知見に基づいて、スクミリンゴガイの忌避剤をスクミリンゴガイの生息する水路等の気中部分に安定して存在せしめることにより、スクミリンゴガイの産卵を効果的に防止できること見いだし、本発明に至ったものである。
【０００８】
即ち、本発明のスクミリンゴガイ用忌避材は、スクミリンゴガイの忌避剤と皮膜形成型樹脂とを含有することを特徴とする。
【０００９】
また、本発明のスクミリンゴガイの忌避方法は、スクミリンゴガイの生息する水路の気中部分に、前記のスクミリンゴガイ用忌避材を配置することを特徴とする。
【発明の効果】
【００１０】
本発明のスクミリンゴガイ用忌避材によれば、スクミリンゴガイの生息する水路等の気中部分の所望の位置にスクミリンゴガイの忌避剤を皮膜状に配置することができるので、水路等に棲息するスクミリンゴガイが産卵のために気中に出てくるのを防止し、結果的にスクミリンゴガイの産卵を防止できる。
【００１１】
更に、本発明の好ましい実施態様に於いては、銅粉や（メタ）アクリレートを含有する樹脂を選択しているので、上記効果に加えて、環境にやさしいという効果を有している。
【００１２】
また、本発明のスクミリンゴガイの忌避方法は、容易且つ確実にスクミリンゴガイを忌避することができる。
【００１３】
従って、本発明のスクミリンゴガイ用忌避材およびスクミリンゴガイの忌避方法は、スクミリンゴガイが棲息するいろいろな河川、クリーク、水路、池などに適用でき、非常に有用である。
【発明を実施するための最良の形態】
【００１４】
本発明で用いるスクミリンゴガイの忌避剤としては、銅、亜鉛、錫等の金属粉が挙げられるが、そのうち銅粉が、入手し易さ、価格、人体への毒性の面から優れており、好ましい。特に、その粒度については、本発明者の検討に拠れば、平均粒径が５００μｍ以下であることが好ましく、３００μｍ以下であることが一層好ましい。
【００１５】
スクミリンゴガイ用忌避材中でのスクミリンゴガイの忌避剤の配合量については３質量％以上５０質量％以下が好ましく、５質量％以上３０質量％以下が一層好ましい。３質量％以上であれば、スクミリンゴガイの忌避剤の効果が確実に得られるし、５０質量％以下であれば硬化後の皮膜が柔軟性不足から耐久性が低下することもない。
【００１６】
本発明で用いる皮膜形成型樹脂は、市販の塗料等の被膜形成能力を有し、しかもスクミリンゴガイの忌避剤と相互作用を起こし当該忌避剤の能力を低下しないものであれば、どのようなものでも構わないが、室温硬化型樹脂又は水性エマルジョン樹脂が作業性が良く、好ましい。
【００１７】
室温硬化型樹脂としては、（メタ）アクリレート樹脂、不飽和ポリエステル樹脂、ビニルエステル樹脂、エポキシ樹脂、ウレタン樹脂等が挙げられるが、そのうち、環境への安全性を考慮して、（メタ）アクリレートを含有する樹脂が好ましく選択される。
【００１８】
（メタ）アクリレートを含有する樹脂としては、市販の何れの樹脂を用いることができるが、銅粉等のスクミリンゴガイの忌避剤を添加する前の粘度が１００〜１０００００ｍＰａ・ｓのものが好ましい。粘度１００ｍＰａ・ｓ以上ならば銅粉等のスクミリンゴガイの忌避剤が沈降することもなく、粘度１０００００ｍＰａ・ｓ以下であれば塗布作業性が劣ることもない。
【００１９】
水性エマルジョン樹脂としては、酢酸ビニルエマルジョン、酢ビ−エチレン共重合エマルジョン、アクリル酸エステルエマルジョン、アクリル酸エステル共重合エマルジョン、酢ビ−アクリル酸エステル共重合エマルジョン、ポリエチレンエマルジョン、スチレン−ブタジエン共重合エマルジョン、クロロプレンエマルジョン等が挙げられ、この何れも用いることが可能である。
【００２０】
本発明のスクミリンゴガイ用忌避材に於いては、スクミリンゴガイの忌避剤と皮膜形成型樹脂以外の第三成分を発明の効果が阻害されない限りに於いて含有することができ、このような成分としては、例えば、前記樹脂の硬化剤、硬化促進剤、安定剤、紫外線吸収剤、チクソ性付与剤、無機充填剤、有機充填剤等が挙げられる。
【００２１】
本発明のスクミリンゴガイ用忌避材の製造方法は、特に限定されないが、例えば、皮膜形成型樹脂にスクミリンゴガイの忌避剤を添加し、攪拌することによりスクミリンゴガイの忌避剤を皮膜形成型樹脂中に分散させることにより製造することができる。
【００２２】
本発明のスクミリンゴガイの忌避方法は、上記本発明のスクミリンゴガイ用忌避材を、圃場やスクミリンゴガイの生息する水路の気中部分に配置することを特徴としている。具体的には、上記本発明のスクミリンゴガイ用忌避材を所望の位置に塗布することで、皮膜形成型樹脂が硬化し、スクミリンゴガイの忌避剤を含んだ皮膜が当該位置に形成される。
【００２３】
スクミリンゴガイ用忌避材を配置する位置は特に限定されないが、水面近くであることが好ましく、水面より１ｃｍ〜１００ｃｍであることがより好ましい。
【００２４】
スクミリンゴガイ用忌避材を配置する部分は、できるだけ平面的であって、形状安定性が有れば、どのような材質のものであっても構わず、材質的には鉄を始めとするいろいろな金属、或いはコンクリート、石、木、樹脂でできている部分であっても、また、土の部分であっても構わない
【実施例】
【００２５】
次に実施例、比較例を挙げて、本発明を一層詳説する。
【００２６】
＜実施例１＞
樹脂分濃度４０質量％の酢酸ビニル水性エマルジョン（商品名“ペガール＃６４３Ｒ”、高圧ガス工業社製）１００質量部に、平均粒径３０μｍの銅粉を１．２質量部添加し、約０．５時間攪拌して分散させ、忌避材１を得た。
【００２７】
内寸幅２ｍ×２ｍ、厚み１０ｃｍ、高さ８０ｃｍのコンクリート製水槽の４つの内壁面に高さ４０ｃｍから５５ｃｍの位置に幅１５ｃｍで忌避材１を２００ｇ／ｍ2塗布し、１日間乾燥養生して、忌避材１の塗膜を形成した。その後、高さ３０ｃｍまでの水位で水を張り、水温を２８℃に保ちスクミリンゴガイが生息できる環境を作った。
【００２８】
前記の水槽内に殻高２５〜３０ｍｍのスクミリンゴガイの雌雄各３０頭を飼育して、６０日間壁面への産卵状況および水槽の外へのスクミリンゴガイの移動の有無を観察した。その結果、水槽外への移動も無いし、壁面への産卵もみとめられなかった。この結果を表１に示した。
【００２９】
＜実施例２＞
無溶剤型の２液反応型アクリル樹脂（商品名“ハードロックＩＩ  ＤＫ５５０−００３Ａ剤／Ｂ剤”、電気化学工業社製）のＡ剤１００質量部およびＢ剤１００質量部に、それぞれ平均粒径３０μｍの銅粉を５質量部添加し、約０．５時間攪拌して分散させ、忌避材２のＡ剤およびＢ剤を得た。
【００３０】
忌避材２のＡ剤、Ｂ剤を質量比１：１で混合した樹脂を２００ｇ／ｍ2塗布し、１日間硬化養生して、忌避材２の塗膜を形成したことを除き実施例１と同様にしてスクミリンゴガイが生息できる環境を作り、実施例１と同じ評価を行った。この結果を表１に示した。
【００３１】
＜比較例１＞
忌避材１を塗布しないことを除き実施例１と同様にしてスクミリンゴガイが生息できる環境を作り、実施例１と同じ評価を行った。この結果を表１に示した。
【００３２】
＜比較例２＞
高さ１０ｃｍから２５ｃｍの水中に浸漬する位置に塗布したことを除いて実施例２と同様にしてスクミリンゴガイが生息できる環境を作り、実施例２と同じ評価を行った。この結果を表１に示した。
【００３３】
＜比較例３＞
銅粉を添加しなかったことを除き実施例２と同様にしてスクミリンゴガイが生息できる環境を作り、実施例２と同じ評価を行った。この結果を表１に示した。
【００３４】
【表１】
2008137959.tif 000002